(57)【要約】【課題】ＷＤＭ光フィルター用ガラス組成物において、平均熱膨張係数が誘電体薄膜とほぼ等しく、かつ耐水性に優れ、転移点が５００℃以下のガラスを得たい。【解決手段】５０〜１５０℃における平均熱膨張係数が（１２０〜１３５）×１０−７／℃であり、さらに重量％で、ＳｉＯ２が５０〜６０％、Ａｌ２Ｏ３が１〜１０％、Ｎａ２Ｏが１〜５％、Ｋ２Ｏが２０〜３５％、ＭｇＯが１〜５％で、（ＳｉＯ２＋Ａｌ２Ｏ３＋Ｎａ２Ｏ＋Ｋ２Ｏ＋ＭｇＯ）の総和が９２〜９７％からなるＷＤＭ光フィルター用ガラス組成物である。Ｌｉ２Ｏが０〜４％、ＣａＯが０〜６％、ＢａＯが０〜６％、ＺｎＯが０〜６％、ＺｒＯ２が０〜４％であり、（Ｌｉ２Ｏ＋ＣａＯ＋ＢａＯ＋ＺｎＯ＋ＺｒＯ２）が３〜８％、９５℃の蒸留水に４０時間浸漬する耐水性試験におけるアルカリ溶出量が０．７５ｍｇ／ｃｍ２以下である特徴も有す。【選択図】  なし【特許請求の範囲】
【請求項１】
表面にバンドパス用光多層膜を形成するためのＷＤＭ光フィルター用ガラスであって、５０〜１５０℃における平均熱膨張係数が（１２０〜１３５）×１０−７／℃であり、さらに重量％で表して、ＳｉＯ２が５０〜６０％、Ａｌ２Ｏ３が１〜１０％、Ｎａ２Ｏが１〜５％、Ｋ２Ｏが２０〜３５％、ＭｇＯが１〜５％で、（ＳｉＯ２＋Ａｌ２Ｏ３＋Ｎａ２Ｏ＋Ｋ２Ｏ＋ＭｇＯ）の総和が９２〜９７％からなるガラスであることを特徴とするＷＤＭ光フィルター用ガラス組成物。                 
【請求項２】
重量％で表して、Ｌｉ２Ｏが０〜４％、ＣａＯが０〜６％、ＢａＯが０〜６％、ＺｎＯが０〜６％、ＺｒＯ２が０〜４％であり、（Ｌｉ２Ｏ＋ＣａＯ＋ＢａＯ＋ＺｎＯ＋ＺｒＯ２）が３〜８％であることを特徴とする請求項１に記載のＷＤＭ光フィルター用ガラス組成物。
【請求項３】
９５℃の蒸留水に４０時間浸漬する耐水性試験における      アルカリ溶出量が０．７５ｍｇ／ｃｍ２以下であることを特徴とする請求項１又は請求項２に記載のＷＤＭ光フィルター用ガラス組成物。
【発明の詳細な説明】
【技術分野】
【０００１】
本発明は、光通信分野における光の波長分割多重化（Ｗａｖｅ−ｌｅｎｇｔｈ  Ｄｉｖｉｓｉｏｎ  Ｍｕｌｔｉｐｌｅｘｉｎｇ、以下ＷＤＭと呼称）に使用される、特定の波長域のみを通過させるＷＤＭ光フィルター材料としてのＷＤＭ光フィルター用ガラス組成物に関する。
【背景技術】
【０００２】
光フィルターと称されるものには、特定の波長をカットするもの、透過させもの、光の透過を落とすものなどがある。前者の光フィルターには、特定の波長のみを透過するバンドパスフィルター、特定の波長のみをカットするノッチパスフィルター、特定の波長よりも短波長側の波だけを透過するローパスフィルター、特定の波長よりも長波長側の波だけを透過するハイパスフィルターなどがある。後者の光フィルターには、ＮＤフィルターなどが代表的である。
【０００３】
波長多重光通信では、波長が僅かに異なる光を合波したり、逆に、複数の波長成分を含んだ光から特定波長光を選択的に取り出すために分波することが行われ、バンドパスフィルターが用いられている。
【０００４】
このような波長分割多重化 ＷＤＭ システムの発展に伴うナローバンドパスフィルターは、ＷＤＭ光フィルターと呼ばれ、その構成は、石英基板上に、ＳｉＯ2、ＴｉＯ2、Ｔａ2Ｏ5などからなる誘電体多層膜を形成したものである（例えば、特許文献１参照）。
【０００５】
波長分割多重化 ＷＤＭ システムの高精度化により、従来よりも高密度な波長多重光通信を行うために、ＷＤＭ光フィルターの透過波長のバンド幅を狭くすることが求められている。透過波長のバンド幅を狭くすると、バンドの中心波長のずれの許容範囲も狭くなることから、わずかな温度変動による波長中心のずれも大きく影響することになる。このため、ＷＤＭ光フィルター部材の使用温度の変動による屈折率変動を回避し、波長の温度シフトをゼロに近づけることが要求されている。
【０００６】
温度シフトは、ガラスと誘電体多層膜の熱膨張係数に依存することが知られている。温度シフトをゼロに近づける方法として、ガラスの熱膨張係数と誘電体多層膜の熱膨張係数との差を考慮したガラスが知られている（例えば、特許文献２参照）。このようなガラスの中には、通常よりも熱膨張係数の小さな誘電体膜に対応して、特に熱膨張係数を小さくしたものも見られる（例えば特許文献３参照）。
また、通常のガラスではなく、結晶化ガラスを使用することでこの問題を解決しようとした発明も見られる（例えば特許文献４参照）。
【０００７】
さらに、最近ではより性能の良いフィルターとして、誘電体多層膜の総数が増え、基体ガラスにより高い透過率及び屈折率の制御が求められて来ている。
【０００８】
【特許文献１】特表平１０−５１２９７５号公報
【特許文献２】特開２００１−８９１８４号公報
【特許文献３】特開２００１−６６４２５号公報
【特許文献４】特開２００１−４８５８４号公報
【発明の開示】
【発明が解決しようとする課題】
【０００９】
前述した特開２００１−４８５８４号公報に記載されたような結晶化ガラスは、加工に関しては通常のガラスより有利であるが、結晶化させるために長時間の加熱が必要であり、コスト高になるという問題があった。
【００１０】
また、特開２００１−８９１８４号公報に記載されたガラス組成のガラスにおいては、ガラスの熱膨張係数と誘電体多層膜の熱膨張係数との差を減少させるために導入したアルカリ成分の一部が、経時変化及びガラス加工中の水分との反応で失われるという現象があった。この結果、ガラス表面の屈折率がわずかに減少し、反射率の微小な変化をもたらすという問題がある。
【００１１】
これらの微小な光学的係数の変化は、以前にはそれほど問題とはならないものであったが、最近のフィルターの高機能化の要求に関しては問題となるものである。すなわち、フィルターの求める性能を得るために、誘電体多層膜の屈折率と厚みを細かく設計する必要があるが、これにはパラメータとして基体ガラスの反射率が必須であり、ガラスの反射率が変化すると、もはや求めるフィルター性能は得られないという問題があった。
【課題を解決するための手段】
【００１２】
本発明は、表面にバンドパス用光多層膜を形成するためのＷＤＭ光フィルター用ガラスであって、５０〜１５０℃における平均熱膨張係数が（１２０〜１３５）×１０−７／℃であり、さらに重量％で表して、ＳｉＯ２が５０〜６０％、Ａｌ２Ｏ３が１〜１０％、Ｎａ２Ｏが１〜５％、Ｋ２Ｏが２０〜３５％、ＭｇＯが１〜５％で、（ＳｉＯ２＋Ａｌ２Ｏ３＋Ｎａ２Ｏ＋Ｋ２Ｏ＋ＭｇＯ）の総和が９２〜９７％からなるガラスであるＷＤＭ光フィルター用ガラス組成物である。                 
【００１３】
また、重量％で表して、Ｌｉ２Ｏが０〜４％、ＣａＯが０〜６％、ＢａＯが０〜６％、ＺｎＯが０〜６％、ＺｒＯ２が０〜４％であり、（Ｌｉ２Ｏ＋ＣａＯ＋ＢａＯ＋ＺｎＯ＋ＺｒＯ２）が３〜８％である上記のＷＤＭ光フィルター用ガラス組成物である。
【００１４】
さらに、９５℃の蒸留水に４０時間浸漬する耐水性試験におけるアルカリ溶出量が０．７５ｍｇ／ｃｍ２以下である上記のＷＤＭ光フィルター用ガラス組成物である。
【００１５】
上記の手段をとることにより、ＷＤＭ光フィルター用に好適な物性値を有し、ガラス作製時における高温下での長時間の加熱処理を必要とせず、ガラスとした後も加工性がよく、さらには経時変化による表面形状の変化も少ないガラスを得ることができる。
【発明の効果】
【００１６】
本発明によれば、ＷＤＭ光フィルター用に好適な物性値を有し、経時変化による表面形状の変化が少なく、さらに従来よりも低温で処理できるガラスを得ることが出来る。
【発明を実施するための最良の形態】
【００１７】
本発明は、表面にバンドパス用光多層膜を形成するためのＷＤＭ光フィルター用ガラスであって、５０〜１５０℃における平均熱膨張係数が（１２０〜１３５）×１０−７／℃であり、さらに重量％で表して、ＳｉＯ２が５０〜６０％、Ａｌ２Ｏ３が１〜１０％、Ｎａ２Ｏが１〜５％、Ｋ２Ｏが２０〜３５％、ＭｇＯが１〜５％で、（ＳｉＯ２＋Ａｌ２Ｏ３＋Ｎａ２Ｏ＋Ｋ２Ｏ＋ＭｇＯ）の総和が９２〜９７％からなるガラスであるＷＤＭ光フィルター用ガラス組成物である。
【００１８】
ＷＤＭ光フィルター用ガラスにおける熱膨張係数については、最適な範囲が存在することが知られている。すなわち、熱膨張係数が小さい場合は、光学多層膜に十分な圧縮応力をかけることができず、フィルターの中心波長の温度シフトは正の方向に大きくなる。また、熱膨張係数が大きい場合は、温度シフトが負の方向に大きくなり、多層膜が剥離してしまう、あるいは基板が破壊に至るなどの問題が生じる。
【００１９】
しかし、その適正値は対象とするフィルターによって異なる。そこで、本発明者が、蒸着法によりＳｉＯ２／Ｔａ２Ｏ５系の３キャビティーバンドパスフィルターを作製し、確認したところ、５０〜１５０℃における好ましい平均熱膨張係数は（１２０〜１３５）×１０−７／℃であることがわかった。当該範囲内であれば多層膜に適度な圧縮応力をかけることができ、成膜方法にもよるが、フィルター特性の温度依存性を限りなくゼロに近づけることができる。よって、本発明のＷＤＭ光フィルター用ガラスの好ましい平均熱膨張係数は、５０〜１５０℃において（１２０〜１３５）×１０−７／℃である。より好ましくは、（１２５〜１３０×１０−７／℃である。
【００２０】
本発明において、重量％で表して、ＳｉＯ２が５０〜６０％、Ａｌ２Ｏ３が１〜１０％、Ｎａ２Ｏが１〜５％、Ｋ２Ｏが２０〜３５％、ＭｇＯが１〜５％で、（ＳｉＯ２＋Ａｌ２Ｏ３＋Ｎａ２Ｏ＋Ｋ２Ｏ＋ＭｇＯ）の総和が９２〜９８％からなるガラスであるＷＤＭ光フィルター用ガラス組成物であることが好ましい。
【００２１】
ＳｉＯ２は必須成分であり、ガラスの骨格を形成するためにガラス中に導入される。重量％で表して、ＳｉＯ２の含有量は５０〜６０％であることが好ましい。ＳｉＯ２のガラス組成が５０％未満では、ガラス状態が不安定となって失透などが生じやすく、安定したガラスとならない。また、ＳｉＯ２に替わり導入されることになるアルカリ土類成分などの付加的成分により密度が大きくなりすぎる。一方、６０％を超えると、熱膨張係数が低くなりすぎる。より好ましくは、５５〜５８％の範囲である。
【００２２】
Ａｌ２Ｏ３は必須成分であり、ガラス状態を安定化させる効果があるとともに、熱膨張係数およびヤング率の調整をガラス組成の加減で行うためにガラスに導入される。重量％で表して、Ａｌ２Ｏ３の含有量は１〜１０％であることが好ましい。ガラス組成が１％未満ではその効果を期待できない。一方、１０％を超えると、熱膨張係数が低くなりすぎるとともに、ヤング率が大きくなりすぎる。
【００２３】
Ｎａ２Ｏは必須成分であり、熱膨張係数を高くするためにガラスに導入される。重量％で表して、Ｎａ２Ｏの含有量は１〜５％であることが好ましい。ガラス組成が１％未満では、ガラスの熱膨張係数を高くする効果は得られない。一方、５％を超えるとガラス状態が不安定になり、失透しやすくなるとともに、耐水性が損なわれヤケが発生しやすい。より好ましくは、２〜４．５％の範囲である。
【００２４】
Ｋ２Ｏは必須成分であり、熱膨張係数を高くするためにガラスに導入される。重量％で表して、Ｋ２Ｏの含有量は２０〜３５％であることが好ましい。ガラス組成が２０％未満ではその効果は期待できない。一方、３５％を超えると耐水性が損なわれるという問題が発生する。より好ましくは、２５〜３３％の範囲である。
【００２５】
ＭｇＯは必須成分であり、熱膨張係数やヤング率の調整のためにガラスに導入される。重量％で表して、ＭｇＯの含有量は１〜５％であることが好ましい。ガラス組成が１％未満ではその効果は期待できない。一方、５ｗｔ％を超えると、膨張係数が小さくなりすぎる。より好ましくは、１〜４．５％の範囲である。
【００２６】
さらに、（ＳｉＯ２＋Ａｌ２Ｏ３＋Ｎａ２Ｏ＋Ｋ２Ｏ＋ＭｇＯ）の総和が９２〜９８％からなるガラスであることが好ましい。（ＳｉＯ２＋Ａｌ２Ｏ３＋Ｎａ２Ｏ＋Ｋ２Ｏ＋ＭｇＯ）の総和が上述の範囲外であると、ＷＤＭ光フィルター用ガラスに要求される物性をクリヤーすることは難しい。より好ましくは、９２〜９７％の範囲である。
【００２７】
また、重量％で表して、Ｌｉ２Ｏが０〜３％、ＣａＯが０〜６％、ＢａＯが０〜６％、ＺｎＯが０〜６％、ＺｒＯ２が０〜４％であり、（Ｌｉ２Ｏ＋ＣａＯ＋ＢａＯ＋ＺｎＯ＋ＺｒＯ２）が２〜８％であることが好ましい。
【００２８】
Ｌｉ２Ｏは、必ずしも必須とはしないが、熱膨張係数やヤング率の調整のために導入することが好ましい。しかし、４％を超えると、ガラスが不安定になり、失透などを発生しやすくなる。より好ましくは、０．１〜３％の範囲である。
【００２９】
ＣａＯは、必ずしも必須とはしないが、熱膨張係数やヤング率の調整のためにガラスに導入することが好ましい。しかし、６％を超えると、失透傾向が強くなるとともに膨張係数が小さくなりすぎる。より好ましくは、０．１〜３％の範囲である。
【００３０】
ＢａＯは、必ずしも必須とはしないが、熱膨張係数やヤング率の調整のためにガラスに導入する付加的成分である。しかし、６％を超えると、密度が大きくなりすぎるとともに、ガラスの耐水性が低下する。好ましくは、３％以下である。
【００３１】
ＺｎＯは、必ずしも必須とはしないが、少量の含有量でガラスを安定化し、熱膨張係数やヤング率の調整のためにガラスに導入する付加的成分である。しかし６％を超えると、ガラスの耐水性が低下する。好ましくは、３％以下である。
【００３２】
ＺｒＯ２は、必ずしも必須とはしないが、少量の導入量であればガラス状態を安定化させる効果があるとともに、ガラスの耐水性を向上させるためにガラスに導入する付加的成分である。しかし、ガラス組成が４％を超えると、逆にガラスの失透傾向を大きくすると共に、熱膨張係数が小さくなりすぎる。好ましくは、２％以下である。
【００３３】
さらに、（Ｌｉ２Ｏ＋ＣａＯ＋ＢａＯ＋ＺｎＯ＋ＺｒＯ２）が３〜８％であることが好ましい。（Ｌｉ２Ｏ＋ＣａＯ＋ＢａＯ＋ＺｎＯ＋ＺｒＯ２）の総和が上述の範囲外であると、ＷＤＭ光フィルター用ガラスに要求される物性をクリヤーすることは難しい。より好ましくは、３〜７％の範囲である。
【００３４】
さらに、９５℃の蒸留水に４０時間浸漬する耐水性試験におけるＮａ２Ｏ溶出量量が０．７５ｍｇ／ｃｍ２以下であることが好ましい。耐水性については、ガラスの研磨と密接な関係にある。ガラスの研磨は、機械的に表層を除去する機械的研磨と、化学的に表層を溶解する化学的研磨が競争的に行われる。耐水性が著しく悪いと、化学的研磨が進行しすぎ、平滑な表面を得ることができない上に、研磨後の表面がヤケるといった問題が生じる。よって、本発明のＷＤＭ光フィルター用ガラスの好ましい耐水性は、９５℃の蒸留水に４０時間浸漬する耐水性試験におけるアルカリ量で０．７５ｍｇ／ｃｍ２以下である。この重量減少量であれば、反射率の低下もほとんど発生しない。
【００３５】
なお、本発明のＷＤＭ光フィルター用ガラスの好ましい密度は、切削加工時の作業温度下において、２．７ｇ／ｃｍ３以下である。
【実施例１】
【００３６】
以下、実施例をあげて本発明を説明する。ガラスの各成分の原料にそれぞれ相当する酸化物、炭酸塩、硝酸塩等を使用し、得られるガラスが表１の実施例１〜５、表２の比較例１〜４に記載した組成となるように、所定の割合で秤量し混合した。
【００３７】
混合した前記原料を、容量２０００ｍｌ、ロジウム１０ｗｔ％を含有した白金製の坩堝に入れて、１４００℃に昇温した電気炉内で、５時間溶融させた後、溶融ガラスに含まれる微細な泡を除去するため適切な温度まで炉内で冷却したあとグラファイト製の型枠内に流しだし、予めガラス転移点付近に保持した電気炉内に投入し、２時間保持した後、室温まで冷却することで、厚さ、３０ｍｍ、サイズ２００ｍｍ×３００ｍｍのガラスブロックを得た。
【００３８】
次いで、ガラスブロックを薄くスライスした後、円筒状に研削し、更に両面を研磨し、片方の研磨面にＴａ2Ｏ5とＳｉＯ2を交互に堆積させて誘電体多層膜を得た。誘電体多層膜および反射防止膜の作製方法としては、例えば、ＲＦイオンプレーティング法、マグネトロンスパッタリング法、プラズマイオンプレーティング法、蒸着法等があるが、本例では蒸着法により行った。その後、成膜していない側から、厚み１ｍｍになるまで研削・研磨し、さらに、多層膜と反対側の研磨面に反射防止膜を成膜した。
【００３９】
次いで、金属円盤にダイヤモンド粉を付着させたダイヤモンドカッターを回転させつつ、誘電体多層膜を成膜したガラス基板に非成膜面側から当てる、いわゆるダイシング加工により、厚さ、１ｍｍ、サイズ、１．５ｍｍ角のチップに切り出しを行った。
【００４０】
このようにして作製したガラスについて、熱膨張率、密度および耐水性について測定した。熱膨張率は、温度範囲を５０℃から１５０℃とし、シリカガラスを標準試料とした示差熱膨張計により測定した。また、密度については蒸留水を浸液としたアルキメデス法により測定した。耐水性については、２０×５０×２ｍｍtに研磨したガラスを試料に用い、９５℃の蒸留水に４０時間浸漬した場合の重量減少量、すなわちアルカリ溶出量により評価した。なお、この耐水性の試験条件は、ＪＩＳＲ３５０２およびＪＯＧＩＳ０６−９９の概念に準じており、例えばディスプレイ基板の評価用として使われている。
【００４１】
透過率については、自記分光光度計（日立製作所製、Ｕ４０００型）を用い、内部透過率については、日本光学硝子工業会規格（ＪＯＧＩＳ１７−８２）に準じて求めた。板厚１ｍｍにおける内部透過率が、１３００ｎｍ以上の領域で９９％以上であることが確認され、本系のガラスがＷＤＭフィルター用に好適であることが確認できた。
【００４２】
【表１】
2005187215.tif 000002
【００４３】
表１は、本発明のＷＤＭ光フィルターに関わり、実施例１〜５の重量％で表したそのガラス組成、５０〜１５０℃における平均熱膨張率（α50-150）、アルカリ溶出量及び密度を示したものである。
【００４４】
【表２】
2005187215.tif 000003
【００４５】
表２は、本発明のＷＤＭ光フィルターに関わり、比較例１〜４の重量％で表したそのガラス組成、５０〜１５０℃における平均熱膨張率（α50-150）、アルカリ溶出量及び密度を示したものである。